(57)【要約】【課題】高密度かつ低抵抗の酸化物半導体用スパッタリングターゲットを提供する。また、電界効果移動度が高く、信頼性の高い薄膜トランジスタを提供する。【解決手段】インジウム元素（Ｉｎ）、亜鉛元素（Ｚｎ）及びアルミニウム元素（Ａｌ）を含有する酸化物からなり、ＩｎＡｌＯ３（ＺｎＯ）ｍ（ｍは０．１〜１０）で表わされるホモロガス構造化合物とＩｎ２Ｏ３のビックスバイト構造化合物を含む焼結体を含むスパッタリングターゲット。【選択図】図１
2014051714.tif 000002
【特許請求の範囲】
【請求項１】
インジウム元素（Ｉｎ）、亜鉛元素（Ｚｎ）及びアルミニウム元素（Ａｌ）を含有する酸化物からなり、ＩｎＡｌＯ３（ＺｎＯ）ｍ（ｍは０．１〜１０）で表わされるホモロガス構造化合物とＩｎ２Ｏ３のビックスバイト構造化合物を含む焼結体を含むスパッタリングターゲット。
【請求項２】
前記ＩｎＡｌＯ３（ＺｎＯ）ｍ（ｍは０．１〜１０）で表わされるホモロガス構造化合物が、ＩｎＡｌＺｎ４Ｏ７で表わされるホモロガス構造化合物、ＩｎＡｌＺｎ３Ｏ６で表わされるホモロガス構造化合物、ＩｎＡｌＺｎ２Ｏ５で表わされるホモロガス構造化合物及びＩｎＡｌＺｎＯ４で表わされるホモロガス構造化合物から選択される１以上である請求項１に記載のスパッタリングターゲット。
【請求項３】
前記インジウム元素、亜鉛元素及びアルミニウム元素の原子比が、下記式（１）〜（３）を満たす請求項１又は２に記載のスパッタリングターゲット。
０．１０≦Ｉｎ／（Ｉｎ＋Ｚｎ＋Ａｌ）≦０．７０    （１）
０．１５≦Ｚｎ／（Ｉｎ＋Ｚｎ＋Ａｌ）≦０．６５    （２）
０．０１≦Ａｌ／（Ｉｎ＋Ｚｎ＋Ａｌ）≦０．４５    （３）
（式中、Ｉｎ，Ｚｎ及びＡｌはそれぞれ焼結体における各元素の原子比を示す。）
【請求項４】
前記焼結体の相対密度が９８％以上である請求項１〜３のいずれかに記載のスパッタリングターゲット。
【請求項５】
前記焼結体のバルク比抵抗が１０ｍΩｃｍ以下である請求項１〜４のいずれかに記載のスパッタリングターゲット。
【請求項６】
少なくともインジウム元素（Ｉｎ）の単体又は化合物、亜鉛元素（Ｚｎ）の単体又は化合物及びアルミニウム元素（Ａｌ）の単体又は化合物を混合して混合物を得る混合工程、前記混合物を成形して成形体を得る成形工程、及び前記成形体を焼結する焼結工程を有し、前記焼結工程は、酸素含有雰囲気で、７００〜１４００℃における平均昇温速度を０．１〜０．９℃／分とする昇温工程、及び１２００〜１６５０℃を５〜５０時間保持する保持工程を有する、請求項１〜５のいずれかに記載のスパッタリングターゲットの製造方法。
【請求項７】
前記昇温工程が以下の平均昇温速度を有し、前記平均昇温速度が下記式（ｉ）を満たす請求項６に記載のスパッタリングターゲットの製造方法。
４００℃以上７００℃未満における平均昇温速度（第１の平均昇温速度）：０．２〜１．５℃／分
７００℃以上１１００℃未満における平均昇温速度（第２の平均昇温速度）：０．１５〜０．８℃／分
１１００℃以上１４００℃以下における平均昇温速度（第３の平均昇温速度）：０．１〜０．５℃／分
第１の平均昇温速度＞第２の平均昇温速度＞第３の平均昇温速度    （ｉ）
【請求項８】
請求項１〜５のいずれかに記載のスパッタリングターゲットを用いて、スパッタリング法により成膜してなる酸化物半導体薄膜。
【請求項９】
水蒸気、酸素ガス及び亜酸化窒素ガスから選択される１以上と希ガスを含有する混合気体の雰囲気下において、請求項１〜５のいずれかに記載のスパッタリングターゲットを用いて、スパッタリング法で成膜する酸化物半導体薄膜の製造方法。
【請求項１０】
前記酸化物半導体薄膜の成膜を、希ガスと、少なくとも水蒸気とを含有する混合気体の雰囲気下において行う請求項９に記載の酸化物半導体薄膜の製造方法。
【請求項１１】
前記雰囲気中に含まれる水蒸気の割合が分圧比で０．１％〜２５％である請求項１０に記載の酸化物半導体薄膜の製造方法。
【請求項１２】
前記酸化物半導体薄膜の成膜を、真空チャンバー内に所定の間隔を置いて並設された３枚以上のターゲットに対向する位置に、基板を順次搬送し、前記各ターゲットに対して交流電源から負電位及び正電位を交互に印加する場合に、前記交流電源からの出力の少なくとも１つを、分岐して接続した２枚以上のターゲットの間で、電位を印加するターゲットの切替を行いながら、ターゲット上にプラズマを発生させて基板表面に成膜するスパッタリング方法で行う請求項９〜１１のいずれかに記載の酸化物半導体薄膜の製造方法。
【請求項１３】
前記交流電源の交流パワー密度を３Ｗ／ｃｍ２〜２０Ｗ／ｃｍ２とする請求項１２に記載の酸化物半導体薄膜の製造方法。
【請求項１４】
前記交流電源の周波数が１０ｋＨｚ〜１ＭＨｚである請求項１２又は１３に記載の酸化物半導体薄膜の製造方法。
【請求項１５】
請求項９〜１４のいずれかに記載の方法により成膜された酸化物半導体薄膜をチャネル層として有する薄膜トランジスタ。
【請求項１６】
電界効果移動度が１０ｃｍ２／Ｖｓ以上である請求項１５に記載の薄膜トランジスタ。
【請求項１７】
請求項１５又は１６のいずれかに記載の薄膜トランジスタを備えた表示装置。
【発明の詳細な説明】
【技術分野】
【０００１】
本発明は、スパッタリングターゲット、その製造方法、スパッタリングターゲットを用いて成膜した酸化物半導体薄膜、その酸化物半導体薄膜の製造方法、その製造方法により成膜された酸化物半導体薄膜を有する薄膜トランジスタ、及びその薄膜トランジスタを備えた表示装置に関する。
【背景技術】
【０００２】
薄膜トランジスタ（ＴＦＴ）等の電界効果型トランジスタは、半導体メモリ集積回路の単位電子素子、高周波信号増幅素子、液晶駆動用素子等として広く用いられており、現在、最も多く実用されている電子デバイスである。なかでも、近年における表示装置のめざましい発展に伴い、液晶表示装置（ＬＣＤ）、エレクトロルミネッセンス表示装置（ＥＬ）、フィールドエミッションディスプレイ（ＦＥＤ）等の各種の表示装置において、表示素子に駆動電圧を印加して表示装置を駆動させるスイッチング素子として、ＴＦＴが多用されている。
電界効果型トランジスタの主要部材である半導体層（チャンネル層）の材料としては、シリコン半導体化合物が最も広く用いられている。一般に、高速動作が必要な高周波増幅素子や集積回路用素子等には、シリコン単結晶が用いられている。一方、液晶駆動用素子等には、大面積化の要求から非晶質性シリコン半導体（アモルファスシリコン）が用いられている。
【０００３】
アモルファスシリコンの薄膜は、比較的低温で形成できるものの、結晶性の薄膜に比べてスイッチング速度が遅いため、表示装置を駆動するスイッチング素子として使用したときに、高速な動画の表示に追従できない場合がある。具体的に、解像度がＶＧＡである液晶テレビでは、移動度が０．５〜１ｃｍ２／Ｖｓのアモルファスシリコンが使用可能であったが、解像度がＳＸＧＡ、ＵＸＧＡ、ＱＸＧＡあるいはそれ以上になると２ｃｍ２／Ｖｓ以上の移動度が要求される。また、画質を向上させるため駆動周波数を上げるとさらに高い移動度が必要となる。
一方、結晶性のシリコン系薄膜は、移動度は高いものの、製造に際して多大なエネルギーと工程数を要する等の問題や、大面積化が困難という問題があった。例えば、シリコン系薄膜を結晶化する際に８００℃以上の高温や、高価な設備を使用するレーザーアニールが必要である。また、結晶性のシリコン系薄膜は、通常ＴＦＴの素子構成がトップゲート構成に限定されるためマスク枚数の削減等コストダウンが困難であった。
【０００４】
このような問題を解決するために、酸化インジウム、酸化亜鉛及び酸化ガリウムからなる酸化物半導体膜を使用した薄膜トランジスタが検討されている。一般に、酸化物半導体薄膜の作製は酸化物焼結体からなるターゲット（スパッタリングターゲット）を用いたスパッタリングで行われる。
例えば、一般式Ｉｎ２Ｇａ２ＺｎＯ７、ＩｎＧａＺｎＯ４で表されるホモロガス結晶構造を示す化合物からなるターゲットが知られている（特許文献１〜３）。しかしながら、このターゲットでは焼結密度（相対密度）を上げるために、酸化雰囲気で焼結する必要があるが、その場合、ターゲットの抵抗を下げるため、焼結後に高温での還元処理が必要であった。また、ターゲットを長期間使用していると得られた膜の特性や成膜速度が大きく変化する、ＩｎＧａＺｎＯ４やＩｎ２Ｇａ２ＺｎＯ７の異常成長による異常放電が起きる、成膜時にパーティクルが多く発生する等の問題があった。異常放電が頻繁に起きると、プラズマ放電状態が不安定となり、安定した成膜が行われず、膜特性に悪影響を及ぼす。
一方、ガリウムを含まずに、酸化インジウム及び酸化亜鉛からなる非晶質酸化物半導体膜を用いた薄膜トランジスタも提案されている（特許文献４）。しかしながら、成膜時の酸素分圧を高くしないとＴＦＴのノーマリーオフ動作を実現できないといった問題があった。
【０００５】
また、酸化インジウム、酸化亜鉛に酸化アルミニウムを添加したスパッタリングターゲットが開示されている（特許文献５）。しかしながら、ターゲットの結晶相については検討されておらず、そのターゲットを用いて作製された薄膜の移動度が５ｃｍ２／Ｖｓ未満と低移動度であり、酸化インジウム、酸化亜鉛及び酸化アルミニウム材料が本来有している移動度を引き出せていなかった。以上のように、酸化物半導体用スパッタリングターゲットとして好ましい酸化インジウム、酸化亜鉛及び酸化アルミニウムターゲットの結晶相は明らかではなかった。
【先行技術文献】
【特許文献】
【０００６】
【特許文献１】特開平８−２４５２２０号公報
【特許文献２】特開２００７−７３３１２号公報
【特許文献３】国際公開第２００９／０８４５３７号パンフレット
【特許文献４】国際公開第２００５／０８８７２６号パンフレット
【特許文献５】特開２０１２−５４３３５号公報
【発明の概要】
【発明が解決しようとする課題】
【０００７】
本発明の目的は、高密度かつ低抵抗の酸化物半導体用スパッタリングターゲットを提供することである。また、本発明の目的は、電界効果移動度が高く、信頼性の高い薄膜トランジスタを提供することである。
【課題を解決するための手段】
【０００８】
上記目的を達成するため、本発明者らは鋭意研究を行い、インジウム元素（Ｉｎ）、亜鉛元素（Ｚｎ）及びアルミニウム元素（Ａｌ）を含有する酸化物からなり、ＩｎＡｌＯ３（ＺｎＯ）ｍ（ｍは０．１〜１０）で表わされるホモロガス構造化合物とＩｎ２Ｏ３で表わされるビックスバイト構造化合物を含有することを特徴とするスパッタリングターゲットは、相対密度及び比抵抗に優れ、そのターゲットを用いて作製した薄膜をチャネル層に用いたＴＦＴは、電界効果移動度が高く、かつ高信頼性を示すことを見出し、本発明を完成させた。
本発明によれば、以下のスパッタリングターゲット等が提供される。
１．インジウム元素（Ｉｎ）、亜鉛元素（Ｚｎ）及びアルミニウム元素（Ａｌ）を含有する酸化物からなり、ＩｎＡｌＯ３（ＺｎＯ）ｍ（ｍは０．１〜１０）で表わされるホモロガス構造化合物とＩｎ２Ｏ３のビックスバイト構造化合物を含む焼結体を含むスパッタリングターゲット。
２．前記ＩｎＡｌＯ３（ＺｎＯ）ｍ（ｍは０．１〜１０）で表わされるホモロガス構造化合物が、ＩｎＡｌＺｎ４Ｏ７で表わされるホモロガス構造化合物、ＩｎＡｌＺｎ３Ｏ６で表わされるホモロガス構造化合物、ＩｎＡｌＺｎ２Ｏ５で表わされるホモロガス構造化合物及びＩｎＡｌＺｎＯ４で表わされるホモロガス構造化合物から選択される１以上である１に記載のスパッタリングターゲット。
３．前記インジウム元素、亜鉛元素及びアルミニウム元素の原子比が、下記式（１）〜（３）を満たす１又は２に記載のスパッタリングターゲット。
０．１０≦Ｉｎ／（Ｉｎ＋Ｚｎ＋Ａｌ）≦０．７０    （１）
０．１５≦Ｚｎ／（Ｉｎ＋Ｚｎ＋Ａｌ）≦０．６５    （２）
０．０１≦Ａｌ／（Ｉｎ＋Ｚｎ＋Ａｌ）≦０．４５    （３）
（式中、Ｉｎ，Ｚｎ及びＡｌはそれぞれ焼結体における各元素の原子比を示す。）
４．前記焼結体の相対密度が９８％以上である１〜３のいずれかに記載のスパッタリングターゲット。
５．前記焼結体のバルク比抵抗が１０ｍΩｃｍ以下である１〜４のいずれかに記載のスパッタリングターゲット。
６．少なくともインジウム元素（Ｉｎ）の単体又は化合物、亜鉛元素（Ｚｎ）の単体又は化合物及びアルミニウム元素（Ａｌ）の単体又は化合物を混合して混合物を得る混合工程、前記混合物を成形して成形体を得る成形工程、及び前記成形体を焼結する焼結工程を有し、前記焼結工程は、酸素含有雰囲気で、７００〜１４００℃における平均昇温速度を０．１〜０．９℃／分とする昇温工程、及び１２００〜１６５０℃を５〜５０時間保持する保持工程を有する、１〜５のいずれかに記載のスパッタリングターゲットの製造方法。
７．前記昇温工程が以下の平均昇温速度を有し、前記平均昇温速度が下記式（ｉ）を満たす６に記載のスパッタリングターゲットの製造方法。
４００℃以上７００℃未満における平均昇温速度（第１の平均昇温速度）：０．２〜１．５℃／分
７００℃以上１１００℃未満における平均昇温速度（第２の平均昇温速度）：０．１５〜０．８℃／分
１１００℃以上１４００℃以下における平均昇温速度（第３の平均昇温速度）：０．１〜０．５℃／分
第１の平均昇温速度＞第２の平均昇温速度＞第３の平均昇温速度    （ｉ）
８．１〜５のいずれかに記載のスパッタリングターゲットを用いて、スパッタリング法により成膜してなる酸化物半導体薄膜。
９．水蒸気、酸素ガス及び亜酸化窒素ガスから選択される１以上と希ガスを含有する混合気体の雰囲気下において、１〜５のいずれかに記載のスパッタリングターゲットを用いて、スパッタリング法で成膜する酸化物半導体薄膜の製造方法。
１０．前記酸化物半導体薄膜の成膜を、希ガスと、少なくとも水蒸気とを含有する混合気体の雰囲気下において行う９に記載の酸化物半導体薄膜の製造方法。
１１．前記雰囲気中に含まれる水蒸気の割合が分圧比で０．１％〜２５％である１０に記載の酸化物半導体薄膜の製造方法。
１２．前記酸化物半導体薄膜の成膜を、真空チャンバー内に所定の間隔を置いて並設された３枚以上のターゲットに対向する位置に、基板を順次搬送し、前記各ターゲットに対して交流電源から負電位及び正電位を交互に印加する場合に、前記交流電源からの出力の少なくとも１つを、分岐して接続した２枚以上のターゲットの間で、電位を印加するターゲットの切替を行いながら、ターゲット上にプラズマを発生させて基板表面に成膜するスパッタリング方法で行う９〜１１のいずれかに記載の酸化物半導体薄膜の製造方法。
１３．前記交流電源の交流パワー密度を３Ｗ／ｃｍ２〜２０Ｗ／ｃｍ２とする１２に記載の酸化物半導体薄膜の製造方法。
１４．前記交流電源の周波数が１０ｋＨｚ〜１ＭＨｚである１２又は１３に記載の酸化物半導体薄膜の製造方法。
１５．９〜１４のいずれかに記載の方法により成膜された酸化物半導体薄膜をチャネル層として有する薄膜トランジスタ。
１６．電界効果移動度が１０ｃｍ２／Ｖｓ以上である１５に記載の薄膜トランジスタ。
１７．１５又は１６のいずれかに記載の薄膜トランジスタを備えた表示装置。
【発明の効果】
【０００９】
本発明によれば、高密度かつ低抵抗の酸化物半導体用スパッタリングターゲットが提供できる。また、本発明によれば、電界効果移動度が高く、信頼性の高い薄膜トランジスタが提供できる。
【図面の簡単な説明】
【００１０】
【図１】実施例１で得られた焼結体のＸ線回折チャートである。
【図２】本発明の一実施形態に用いるスパッタリング装置を示す図である。
【発明を実施するための形態】
【００１１】
以下、本発明のスパッタリングターゲット、その製造方法、スパッタリングターゲットを用いて成膜した酸化物半導体薄膜、その酸化物半導体薄膜の製造方法、その製造方法により成膜された酸化物半導体薄膜を有する薄膜トランジスタ、及びその薄膜トランジスタを備えた表示装置について詳細に説明するが、本発明は下記実施態様及び実施例に限定されるものではない。
【００１２】
Ｉ．スパッタリングターゲット
本発明のスパッタリングターゲットは焼結体を含み、この焼結体はインジウム元素（Ｉｎ）、亜鉛元素（Ｚｎ）及びアルミニウム元素（Ａｌ）を含有する酸化物からなり、ＩｎＡｌＯ３（ＺｎＯ）ｍ（ｍは０．１〜１０）で表わされるホモロガス構造化合物とＩｎ２Ｏ３のビックスバイト構造化合物を含む。
【００１３】
本発明のスパッタリングターゲット（焼結体）は、ＩｎＡｌＯ３（ＺｎＯ）ｍ（ｍは０．１〜１０）で表わされるホモロガス構造化合物とＩｎ２Ｏ３で表わされるビックスバイト構造化合物を含有することで、相対密度とバルク抵抗に優れる。そのため、本発明のスパッタリングターゲットをスパッタリングする際には、異常放電の発生を抑制することができる。本発明のスパッタリングターゲットは、高品質の酸化物半導体薄膜を効率的に、安価に、かつ省エネルギーで成膜することができる。
また、本発明のスパッタリングターゲットを用いて作製した薄膜をＴＦＴのチャネル層に用いることにより、電界効果移動度の高いＴＦＴが得られる。
【００１４】
ＩｎＡｌＯ３（ＺｎＯ）ｍ（ｍは０．１〜１０）で表わされるホモロガス構造化合物において、ｍは、例えば整数であり、好ましくは０．１〜１０、より好ましくは０．５〜７、さらに好ましくは１〜４である。
【００１５】
ＩｎＡｌＯ３（ＺｎＯ）ｍ（ｍは０．１〜１０）で表わされるホモロガス構造化合物は、好ましくは、ＩｎＡｌＺｎ４Ｏ７で表わされるホモロガス構造化合物、ＩｎＡｌＺｎ３Ｏ６で表わされるホモロガス構造化合物、ＩｎＡｌＺｎ２Ｏ５で表わされるホモロガス構造化合物及びＩｎＡｌＺｎＯ４で表わされるホモロガス構造化合物から選択される１以上である。
【００１６】
ホモロガス結晶構造とは、異なる物質の結晶層を何層か重ね合わせた長周期を有する「自然超格子」構造から成る結晶構造である。結晶周期ないし各薄膜層の厚さが、ナノメーター程度の場合、これら各層の化学組成や層の厚さの組み合わせによって、単一の物質あるいは各層を均一に混ぜ合わせた混晶の性質とは異なる固有の特性が得られる。
【００１７】
ホモロガス相の結晶構造は、例えばターゲットを粉砕したパウダーにおけるＸ線回折パターンが、組成比から想定されるホモロガス相の結晶構造Ｘ線回折パターンと一致することから確認できる。具体的には、ＪＣＰＤＳ（Ｊｏｉｎｔ  Ｃｏｍｍｉｔｔｅｅ  ｏｆ  Ｐｏｗｄｅｒ  Ｄｉｆｆｒａｃｔｉｏｎ  Ｓｔａｎｄａｒｄｓ）カードやＩＣＳＤ（Ｔｈｅ  Ｉｎｏｒｇａｎｉｃ  Ｃｒｙｓｔａｌ  Ｓｔｒｕｃｔｕｒｅ  Ｄａｔａｂａｓｅ）から得られるホモロガス相の結晶構造Ｘ線回折パターンと一致することから確認することができる。
【００１８】
ホモロガス結晶構造をとる酸化物結晶としては、ＲＡＯ３（ＭＯ）ｍで表される酸化物結晶が挙げられる。ＲとＡは、正三価の金属元素であり、例えば、Ｉｎ、Ｇａ、Ａｌ、Ｆｅ、Ｂが挙げられる。Ａは、Ｒとは異なる正三価の金属元素であり、例えば、Ｇａ、Ａｌ、Ｆｅが挙げられる。Ｍは、正二価の金属元素であり、例えば、Ｚｎ、Ｍｇが挙げられる。本発明におけるＩｎＡｌＯ３（ＺｎＯ）ｍ（ｍは０．１〜１０）で表わされるホモロガス構造化合物において、ＲはＩｎであり、ＡはＡｌであり、ＭはＺｎである。
【００１９】
ＩｎＡｌＺｎＯ４のホモロガス構造は、Ｘ線回折で、ＪＣＰＤＳデータベースのＮｏ．４０−０２５８のピークパターン、又は類似の（シフトした）パターンを示すものである。ＩｎＡｌＺｎ２Ｏ５のホモロガス構造は、ＪＣＰＤＳデータベースのＮｏ．４０−０２５９のピークパターン、又は類似の（シフトした）パターンを示すものである。また、ＩｎＡｌＺｎ３Ｏ６のホモロガス構造は、ＪＣＰＤＳデータベースのＮｏ．４０−０２６０のピークパターン、又は類似の（シフトした）パターンを示すものである。さらに、ＩｎＡｌＺｎ４Ｏ７のホモロガス構造は、ＪＣＰＤＳデータベースのＮｏ．４０−０２６１のピークパターン、又は類似の（シフトした）パターンを示すものである。
【００２０】
Ｉｎ２Ｏ３のビックスバイト構造化合物は、焼結体をＸ線回折測定した結果、ビックスバイト構造化合物のピークが観察されることにより確認できる。
Ｉｎ２Ｏ３のビックスバイト構造化合物は、Ｘ線回折で、ＪＣＰＤＳデータベースのＮｏ．０６−０４１６のピークパターンか、又は類似の（シフトした）パターンを示す。
【００２１】
ビックスバイト（ｂｉｘｂｙｉｔｅ）は、希土類酸化物Ｃ型又はＭｎ２Ｏ３（Ｉ）型酸化物とも言われる。「透明導電膜の技術」（（株）オーム社出版、日本学術振興会、透明酸化物・光電子材料第１６６委員会編、１９９９）等に開示されている通り、化学量論比がＭ２Ｘ３（Ｍは陽イオン、Ｘは陰イオンで通常酸素イオン）で、１つの単位胞はＭ２Ｘ３１６分子、合計８０個の原子（Ｍが３２個、Ｘが４８個）により構成されている。
また、結晶構造中の原子やイオンが一部他の原子で置換された置換型固溶体、他の原子が格子間位置に加えられた侵入型固溶体もビックスバイト構造化合物に含まれる。
【００２２】
本発明に用いる焼結体において、インジウム元素、亜鉛元素及びアルミニウム元素の原子比が、下記式（１）〜（３）を満たすことが好ましい。
０．１０≦Ｉｎ／（Ｉｎ＋Ｚｎ＋Ａｌ）≦０．７０    （１）
０．１５≦Ｚｎ／（Ｉｎ＋Ｚｎ＋Ａｌ）≦０．６５    （２）
０．０１≦Ａｌ／（Ｉｎ＋Ｚｎ＋Ａｌ）≦０．４５    （３）
（式中、Ｉｎ，Ｚｎ及びＡｌはそれぞれ焼結体における各元素の原子比を示す。）
【００２３】
上記式（１）において、Ｉｎ元素の量が０．１０以上であると、Ｉｎ２Ｏ３のビックスバイト構造化合物が形成されやすく、焼結体のバルク抵抗値を低く、密度を高くすることができ、安定してＤＣスパッタリングを行うことができる。
【００２４】
一方、Ｉｎ元素の量が０．７０以下であると、そのターゲットを用いて作製した薄膜のキャリア濃度が増加しすぎて導体化することを防ぐことができる。
以上から、Ｉｎの原子比［Ｉｎ／（Ｉｎ＋Ｚｎ＋Ａｌ）］は、０．１０≦Ｉｎ／（Ｉｎ＋Ｚｎ＋Ａｌ）≦０．７０であることが好ましい。Ｉｎの原子比［Ｉｎ／（Ｉｎ＋Ｚｎ＋Ａｌ）］は、好ましくは０．１５〜０．７０であり、さらに好ましくは、０．２０〜０．６５である。
【００２５】
上記式（２）において、Ｚｎ元素の量が０．１５以上であると、得られる膜が非晶質膜として安定する。また、ＩｎＡｌＯ３（ＺｎＯ）ｍ（ｍは０．１〜１０）で表わされるホモロガス構造化合物が形成されやすく、所望の焼結体密度やバルク比抵抗を達成できる。
一方、Ｚｎ元素の量が０．６５以下であると、得られる薄膜のウェットエッチャントへの溶解速度が高くなりすぎず、ウェットエッチングを問題なく行うことができる。
以上から、Ｚｎの原子比［Ｚｎ／（Ｉｎ＋Ｚｎ＋Ａｌ）］は、０．１５≦Ｚｎ／（Ｉｎ＋Ｚｎ＋Ａｌ）≦０．６５であることが好ましい。Ｚｎの原子比［Ｚｎ／（Ｉｎ＋Ｚｎ＋Ａｌ）］は、好ましくは０．１５〜０．６０であり、さらに好ましくは、０．２０〜０．５０である。
【００２６】
上記式（３）において、Ａｌ元素の量が０．０１以上であると、焼結体の抵抗を十分に低くすることができ、また、チャネル相を成膜してＴＦＴに適用した場合に信頼性に優れる。さらに、ＩｎＡｌＯ３（ＺｎＯ）ｍ（ｍは０．１〜１０）で表わされるホモロガス構造化合物が形成されやすく、所望の焼結体密度やバルク比抵抗を達成できる。
一方、Ａｌ元素の量が０．４５以下であると、Ａｌ２Ｏ３の生成を防ぐことができ、異常放電を防止できる。
以上から、Ａｌの原子比［Ａｌ／（Ｉｎ＋Ｚｎ＋Ａｌ）］は、０．０１≦Ａｌ／（Ｉｎ＋Ｚｎ＋Ａｌ）≦０．４５であることが好ましい。Ａｌの原子比［Ａｌ／（Ｉｎ＋Ｚｎ＋Ａｌ）］は、好ましくは０．０２〜０．４０であり、さらに好ましくは、０．０２〜０．３０である。
【００２７】
焼結体に含まれる各元素の原子比は、誘導結合プラズマ発光分析装置（ＩＣＰ−ＡＥＳ）により、含有元素を定量分析して求めることができる。
具体的に、溶液試料をネブライザーで霧状にして、アルゴンプラズマ（約６０００〜８０００℃）に導入すると、試料中の元素は熱エネルギーを吸収して励起され、軌道電子が基底状態から高いエネルギー準位の軌道に移る。この軌道電子は１０−７〜１０−８秒程度で、より低いエネルギー準位の軌道に移る。この際にエネルギーの差を光として放射し発光する。この光は元素固有の波長（スペクトル線）を示すため、スペクトル線の有無により元素の存在を確認できる（定性分析）。
【００２８】
また、それぞれのスペクトル線の大きさ（発光強度）は試料中の元素数に比例するため、既知濃度の標準液と比較することで試料濃度を求めることができる（定量分析）。
定性分析で含有されている元素を特定後、定量分析で含有量を求め、その結果から各元素の原子比を求める。
【００２９】
本発明のスパッタリングターゲットに用いる焼結体は、本発明の効果を損ねない範囲において、上述したＩｎ、Ｚｎ及びＡｌ以外の他の金属元素を含有していてもよいし、実質的にＩｎ、Ｚｎ及びＡｌのみ、又はＩｎ、Ｚｎ及びＡｌのみからなっていてもよい。
ここで、「実質的」とは、スパッタリングターゲットとしての効果が上記Ｉｎ、Ｚｎ及びＡｌに起因すること、又は焼結体の金属元素の９５重量％以上１００重量％以下（好ましくは９８重量％以上１００重量％以下）がＩｎ、Ｚｎ及びＡｌであることを意味する。
本発明に用いる焼結体は、本発明の効果を損なわない範囲でＩｎ、Ｚｎ及びＡｌの他に不可避不純物を含んでいてもよい。
【００３０】
本発明に用いる焼結体は、好ましくは相対密度が９８％以上である。
相対密度が９８％以上であれば、安定したスパッタリング状態が保たれる。大型基板（例えば１Ｇサイズ以上）でスパッタ出力を上げて成膜する場合でも、相対密度が９８％以上であれば、ターゲット表面の黒化や異常放電の発生を防ぐことができる。相対密度は好ましくは９８．５％以上、より好ましくは９９％以上である。
【００３１】
相対密度とは、加重平均より算出した理論密度に対して相対的に算出した密度である。各原料の密度の加重平均より算出した密度が理論密度であり、これを１００％とする。相対密度はアルキメデス法により測定できる。
【００３２】
相対密度は、好ましくは１００％以下である。１００％以下であると、金属粒子が焼結体に発生したり、低級酸化物が生成しにくく、成膜時の酸素供給量を厳密に調整する必要がほとんどない。
また、焼結後に、還元性雰囲気下での熱処理操作等の後処理工程等を行って密度を調整することもできる。還元性雰囲気は、アルゴン、窒素、水素等の雰囲気や、それらの混合気体雰囲気が用いられる。
【００３３】
本発明に用いる焼結体中の結晶の最大粒径は８μｍ以下であることが好ましい。結晶が粒径８μｍ以下であれば、ノジュールの発生を抑えることができる。
スパッタによってターゲット表面が削られる場合、その削られる速度が結晶面の方向によって異なり、ターゲット表面に凹凸が発生する。この凹凸の大きさは焼結体中に存在する結晶粒径に依存している。大きい結晶粒径を有する焼結体からなるターゲットでは、その凹凸が大きくなり、その凸部分よりノジュールが発生すると考えられる。
【００３４】
本発明に用いる焼結体中の結晶の最大粒径は、焼結体の形状が円形の場合、円の中心点（１箇所）と、その中心点で直交する２本の中心線上の中心点と周縁部との中間点（４箇所）の合計５箇所において、また、焼結体の形状が四角形の場合には、その中心点（１箇所）と、四角形の対角線上の中心点と角部との中間点（４箇所）の合計５箇所において１００μｍ四方の枠内で観察される最大の粒子についてその最大径を測定し、これらの５箇所の枠内のそれぞれに存在する最大粒子の粒径の平均値で表す。粒径は、結晶粒の長径について測定する。結晶粒は走査型電子顕微鏡（ＳＥＭ）により観察することができる。
【００３５】
本発明に用いる焼結体は、好ましくはバルク比抵抗が１０ｍΩｃｍ以下であり、より好ましくは５ｍΩｃｍ以下である。バルク比抵抗は実施例に記載の方法で測定できる。
【００３６】
本発明のスパッタリングターゲットの製造方法は以下の２工程を含む。
（１）原料化合物を混合し、成形して成形体とする工程
（２）上記成形体を焼結する工程
【００３７】
以下、各工程について説明する。
（１）原料化合物を混合し、成形して成形体とする工程
原料化合物は特に制限されず、Ｉｎ，Ｚｎ及びＡｌを含む化合物であり、焼結体が上記（１）〜（３）の原子比を有することができる化合物を用いることが好ましい。
【００３８】
例えば、酸化インジウム、酸化亜鉛及びアルミニウム金属の組み合わせや、酸化インジウム、酸化亜鉛及び酸化アルミニウムの組合せ等が挙げられる。尚、原料は粉末であることが好ましい。原料は、酸化インジウム、酸化亜鉛及び酸化アルミニウムの混合粉末であることが好ましい。
【００３９】
原料に単体金属を用いた場合、例えば、酸化インジウム、酸化亜鉛及びアルミニウム金属の組み合わせを原料粉末として用いた場合、得られる焼結体中にアルミニウムの金属粒が存在し、成膜中にターゲット表面の金属粒が溶融してターゲットから放出されないことがあり、得られる膜の組成と焼結体の組成が大きく異なってしまう場合がある。
【００４０】
原料粉末の平均粒径は、好ましくは０．１μｍ〜１．２μｍであり、より好ましくは０．１μｍ〜１．０μｍ以下である。原料粉末の平均粒径はレーザー回折式粒度分布装置等で測定することができる。
例えば、平均粒径が０．１μｍ〜１．２μｍのＩｎ２Ｏ３粉末、平均粒径が０．１μｍ〜１．２μｍのＺｎＯ粉末及び平均粒径が０．１μｍ〜１．２μｍのＡｌ２Ｏ３粉末を含んだ酸化物を原料粉末とし、これらを、上記式（１）〜（３）を満たす割合で調合する。
【００４１】
工程（１）の混合、成形方法は特に限定されず、公知の方法を用いて行うことができる。例えば、酸化インジウム粉、酸化亜鉛及び酸化アルミニウム粉を含んだ酸化物の混合粉を含む原料粉末に、水系溶媒を配合し、得られたスラリーを１２時間以上混合した後、固液分離・乾燥・造粒し、引き続き、この造粒物を型枠に入れて成形する。
混合については、湿式又は乾式によるボールミル、振動ミル、ビーズミル等を用いることができる。均一で微細な結晶粒及び空孔を得るには、短時間で凝集体の解砕効率が高く、添加物の分散状態も良好となるビーズミル混合法が最も好ましい。
【００４２】
ボールミルによる混合時間は、好ましくは１５時間以上、より好ましくは１９時間以上とする。上記範囲であれば、混合時間が不足して最終的に得られる焼結体中にＡｌ２Ｏ３等の高抵抗の化合物が生成し難くなる。
ビーズミルによる粉砕、混合時間は、装置の大きさ、処理するスラリー量によって異なるが、スラリー中の粒度分布が全て１μｍ以下と均一になるように適宜調整する。
【００４３】
また、混合する際にはバインダーを任意量だけ添加し、同時に混合を行うと好ましい。バインダーとしては、ポリビニルアルコール、酢酸ビニル等を用いることができる。
【００４４】
次に、原料粉末スラリーから造粒粉を得る。造粒に際しては、急速乾燥造粒を行うことが好ましい。急速乾燥造粒するための装置としては、スプレードライヤが広く用いられている。具体的な乾燥条件は、乾燥するスラリーのスラリー濃度、乾燥に用いる熱風温度、風量等の諸条件により決定されるため、実施に際しては、予め最適条件を求めておくことが必要となる。
急速乾燥造粒であれば、均一な造粒粉が得られる。即ち、原料粉末の比重差による沈降速度の差によって、Ｉｎ２Ｏ３粉末、ＺｎＯ粉末及びＡｌ２Ｏ３粉末が分離することを防ぐことができる。均一な造粒粉から作成した焼結体であれば、Ａｌ２Ｏ３等の存在によるスパッタリング時の異常放電を防ぐことができる。
造粒粉に対して、通常、金型プレス又は冷間静水圧プレス（ＣＩＰ）により、例えば１．２ｔｏｎ／ｃｍ２以上の圧力で成形を施して成形体を得る。
【００４５】
（２）成形体を焼結する工程
得られた成形体を焼結することで焼結体を得ることができる。焼結は、以下のように行うことが好ましい。
即ち、焼結工程は昇温工程及び保持工程を有し、昇温工程は、７００〜１４００℃の温度範囲における平均昇温速度が０．１〜０．９℃／分であり、保持工程では１２００〜１６５０℃の温度（焼結温度）を５〜３０時間保持する。
【００４６】
昇温工程において、７００〜１４００℃の温度範囲における昇温速度は０．１〜０．９℃／分であることが好ましく、０．２〜０．５℃／分であることがより好ましい。
尚、７００〜１４００℃の温度範囲における平均昇温速度は、７００℃から昇温到達温度までの温度差を、昇温に要した時間で除して求める。
【００４７】
昇温工程において、４００℃以上７００℃未満の温度範囲における平均昇温速度（第１の平均昇温速度）を０．２〜１．５℃／分とすると好ましい。また、昇温速度は０．２〜２．０℃／分の範囲内であることが好ましい。
【００４８】
また、上記７００〜１４００℃の温度範囲における平均昇温速度を以下の昇温パターンとすることが好ましい。
７００℃以上１１００℃未満の温度範囲における平均昇温速度（第２の平均昇温速度）：０．１５〜０．８℃／分
１１００℃以上１４００℃以下の温度範囲における平均昇温速度（第３の平均昇温速度）：０．１〜０．５℃／分
【００４９】
第２の平均昇温速度は、より好ましくは０．３〜０．５℃／分である。また、この温度範囲（７００℃以上１１００℃未満）における昇温速度は０．０５〜１．２℃／分であることが好ましい。
第３の平均昇温速度は、より好ましくは０．１５〜０．４℃／分である。また、この温度範囲（１１００℃以上１４００℃以下）における昇温速度は０．０８〜１．０℃／分であることが好ましい。
【００５０】
また、上記平均昇温速度は、第２の平均昇温速度＞第３の平均昇温速度であると好ましく、第１の平均昇温速度＞第２の平均昇温速度＞第３の平均昇温速度であるとより好ましい。
【００５１】
昇温工程を上記のようにすると、スパッタ時のノジュールの発生をより抑制できるため好ましい。
【００５２】
第１の平均昇温速度が０．２℃／分以上であると、所用時間が増大しすぎず、製造効率がよい。第１の平均昇温速度が１．５℃／分以下であると、分散性を上げるために混合時にバインダーを投入した場合であっても、バインダーが残留せず、ターゲットのクラック等が発生しない。
【００５３】
第２の平均昇温速度が０．１５℃／分以上であると、所用時間が増大しすぎない。また、結晶が異常成長することがなく、得られた焼結体の内部に空孔が発生しにくい。第２の平均昇温速度が０．８℃／分以下であると、焼結の開始場所に分布が生じず、反りが発生しにくい。
【００５４】
第３の平均昇温速度が０．１℃／分以上であると、所用時間が増大しすぎない。また、Ｚｎが蒸散して組成ズレが生じにくい。第３の平均昇温速度が０．５℃／分以下であると、焼き締まりの分布による引っ張り応力が発生せず、焼結密度が上がりやすい。
【００５５】
特に、第２の平均昇温速度＞第３の平均昇温速度となることで、長時間スパッリングしたとしても、さらに効果的にノジュールの発生を抑制することが期待できる。
【００５６】
成形体を１４００℃超１６５０℃以下の温度まで昇温する場合の昇温速度は特に制限されないが、通常、０．１５〜０．４℃／分程度である。
【００５７】
昇温が完了した後、１２００〜１６５０℃の焼結温度で５〜３０時間保持して焼結を行う（保持工程）。焼結温度は好ましくは１３００〜１６００℃である。焼結時間は好ましくは１０〜２０時間である。
焼結温度が１２００℃以上又は焼結時間が５時間以上であると、Ａｌ２Ｏ３等が焼結体内部に形成されず、異常放電が生じにくい。一方、焼成温度が１６５０℃以下又は焼成時間が５０時間以下であると、著しい結晶粒成長による平均結晶粒径の増大や、粗大空孔の発生がなく、焼結体強度の低下や異常放電が生じにくい。
【００５８】
本発明で用いる焼結方法としては、常圧焼結法の他、ホットプレス、酸素加圧、熱間等方圧加圧等の加圧焼結法も採用することができる。ただし、製造コストの低減、大量生産の可能性、容易に大型の焼結体を製造できるといった観点から、常圧焼結法を採用することが好ましい。
常圧焼結法では、成形体を大気雰囲気、又は酸化ガス雰囲気、好ましくは酸化ガス雰囲気にて焼結する。酸化ガス雰囲気とは、好ましくは酸素ガス雰囲気である。酸素ガス雰囲気は、酸素濃度が、例えば１０〜１００体積％の雰囲気であることが好ましい。上記焼結体の製造方法においては、昇温過程にて酸素ガス雰囲気を導入することで、焼結体密度をより高くすることができる。
【００５９】
上記焼成工程で得られた焼結体のバルク抵抗をターゲット全体で均一化するために、必要に応じて還元工程を設けてもよい。
還元方法としては、例えば、還元性ガスによる方法や、真空焼成又は不活性ガスによる還元等が挙げられる。
【００６０】
還元性ガスによる還元処理の場合、水素、メタン、一酸化炭素又はこれらのガスと酸素との混合ガス等を用いることができる。
不活性ガス中での焼成による還元処理の場合、窒素、アルゴン又はこれらのガスと酸素との混合ガス等を用いることができる。
【００６１】
還元処理時の温度は、通常１００〜８００℃、好ましくは２００〜８００℃である。また、還元処理の時間は、通常０．０１〜１０時間、好ましくは０．０５〜５時間である。
【００６２】
以上をまとめると、本発明に用いる焼結体の製造方法は、例えば、酸化インジウム粉と酸化亜鉛粉及び酸化アルミニウム粉との混合粉を含む原料粉末に、水系溶媒を配合し、得られたスラリーを１２時間以上混合した後、固液分離・乾燥・造粒し、引き続き、この造粒物を型枠に入れて成形し、その後、得られた成形物を酸素含有雰囲気で、７００〜１４００℃における平均昇温速度を０．１〜０．９℃／分とする昇温工程、及び１２００〜１６５０℃を５〜５０時間保持する保持工程を有する焼結工程により焼結体を得ることができる。
【００６３】
上記で得られた焼結体を加工することにより本発明のスパッタリングターゲットとすることができる。具体的には、焼結体をスパッタリング装置への装着に適した形状に切削加工することでスパッタリングターゲット素材とし、該ターゲット素材をバッキングプレートに接着することでスパッタリングターゲットとすることができる。
焼結体をターゲット素材とするには、焼結体を、例えば平面研削盤で研削して、表面粗さＲａが０．５μｍ以下の素材とする。ここで、さらにターゲット素材のスパッタ面に鏡面加工を施して、平均表面粗さＲａが１０００オングストローム以下としてもよい。
【００６４】
鏡面加工（研磨）は、機械的な研磨、化学研磨、メカノケミカル研磨（機械的な研磨と化学研磨の併用）等の、公知の研磨技術を用いることができる。例えば、固定砥粒ポリッシャー（ポリッシュ液：水）で＃２０００以上にポリッシングしたり、又は遊離砥粒ラップ（研磨材：ＳｉＣペースト等）にてラッピング後、研磨材をダイヤモンドペーストに換えてラッピングすることによって得ることができる。このような研磨方法には特に制限はない。
【００６５】
ターゲット素材の表面は２００〜１０，０００番のダイヤモンド砥石により仕上げを行うことが好ましく、４００〜５，０００番のダイヤモンド砥石により仕上げを行うことが特に好ましい。２００番以上、１０，０００番以下のダイヤモンド砥石を使用することにより、ターゲット素材の割れを防ぐことができる。
ターゲット素材の表面粗さＲａが０．５μｍ以下であり、方向性のない研削面を備えていることが好ましい。Ｒａが０．５μｍ以下であり、方向性のない研削面を備えていれば、異常放電やパーティクルを防ぐことができる。
【００６６】
次に、得られたターゲット素材を清浄処理する。清浄処理にはエアーブロー又は流水洗浄等を使用できる。エアーブローで異物を除去する際には、ノズルの向い側から集塵機で吸気を行なうとより有効に除去できる。
尚、以上のエアーブローや流水洗浄では限界があるので、さらに超音波洗浄等を行なうこともできる。この超音波洗浄は周波数２５〜３００ＫＨｚで多重発振させて行なう方法が有効である。例えば周波数２５〜３００ＫＨｚの間で、２５ＫＨｚ刻みに１２種類の周波数を多重発振させて超音波洗浄を行なうのが好ましい。
【００６７】
ターゲット素材の厚みは通常２〜２０ｍｍ、好ましくは３〜１２ｍｍ、特に好ましくは４〜６ｍｍである。
上記のようにして得られたターゲット素材をバッキングプレートへボンディングすることによって、スパッタリングターゲットを得ることができる。また、複数のターゲット素材を１つのバッキングプレートに取り付け、実質１つのターゲットとしてもよい。
【００６８】
ＩＩ．酸化物半導体薄膜
本発明の酸化物半導体薄膜（酸化物薄膜）は、上記のスパッタリングターゲットを用いて、スパッタリング法により成膜してなることを特徴とする。
本発明の酸化物薄膜は、インジウム、亜鉛、アルミニウム、酸素からなり、通常、原子比は（１）〜（３）の通りである。
０．１０≦Ｉｎ／（Ｉｎ＋Ｚｎ＋Ａｌ）≦０．７０    （１）
０．１５≦Ｚｎ／（Ｉｎ＋Ｚｎ＋Ａｌ）≦０．６５    （２）
０．０１≦Ａｌ／（Ｉｎ＋Ｚｎ＋Ａｌ）≦０．４５    （３）
（式中、Ｉｎ，Ｚｎ及びＡｌはそれぞれ、焼結体における各元素の原子比を示す。）
【００６９】
上記式（１）において、Ｉｎ元素の量が０．１０以上であると、キャリア濃度が例えば１０１３／ｃｍ３未満に大幅に低下して得られた膜が絶縁体となることを防ぐことができる
一方、Ｉｎ元素の量が０．７０以下であると、成膜した膜をＴＦＴのチャネル層に適用したときに信頼性に優れる。
【００７０】
上記式（２）において、Ｚｎ元素の量が０．１５以上であると、得られる膜が非晶質膜として安定する。一方、Ｚｎ元素の量が０．６５以下であると、得られる薄膜のウェットエッチャントへの溶解速度が高くなりすぎず、ウェットエッチングが問題なく行える。
【００７１】
上記式（３）において、Ａｌ元素の量が０．０１以上であると、スパッタ成膜時の酸素分圧の上昇を防ぐことができる。Ａｌ元素は酸素との結合が強いため、成膜時の酸素分圧を下げることができる。また、チャネル相を成膜しＴＦＴに適用した場合に信頼性に優れる。一方、Ａｌ元素の量が０．４５以下であると、薄膜中にＡｌ２Ｏ３が形成されて薄膜のホール移動度が大幅に低下することを防ぐことができる。
【００７２】
本発明のスパッタリングターゲットは、高い導電性を有することから成膜速度の速いＤＣスパッタリング法を適用することができる。
本発明のスパッタリングターゲットは、上記ＤＣスパッタリング法に加えて、ＲＦスパッタリング法、ＡＣスパッタリング法、パルスＤＣスパッタリング法にも適用することができ、異常放電のないスパッタリングが可能である。
上記スパッタリング法の他、本発明の酸化物半導体薄膜は、上記焼結体を用いて、蒸着法、イオンプレーティング法、パルスレーザー蒸着法等により作製することもできる。
【００７３】
本発明の酸化物半導体薄膜を製造する際のスパッタリングガス（雰囲気）としては、アルゴン等の希ガスと酸化性ガスの混合ガスを用いることができる。酸化性ガスとはＯ２、ＣＯ２、Ｏ３、Ｈ２Ｏ、Ｎ２Ｏ等が挙げられる。スパッタリングガスは、希ガスと、水蒸気、酸素ガス及び亜酸化窒素ガスから選ばれる一種以上のガスを含有する混合気体が好ましく、希ガスと、少なくとも水蒸気を含有する混合気体であることがより好ましい。
【００７４】
酸化物半導体薄膜のキャリア濃度は、通常１０１９／ｃｍ３以下であり、好ましくは１０１３〜１０１８／ｃｍ３であり、さらに好ましくは１０１４〜１０１８／ｃｍ３であり、特に好ましくは１０１５〜１０１８／ｃｍ３である。
酸化物層のキャリア濃度が１０１９ｃｍ−３以下であると、薄膜トランジスタ等の素子を構成した際の漏れ電流、ノーマリーオンや、ｏｎ−ｏｆｆ比の低下を防ぐことができ、良好なトランジスタ性能が発揮できる。キャリア濃度が１０１３ｃｍ−３以上であると、ＴＦＴとして問題なく駆動する。
酸化物半導体薄膜のキャリア濃度は、ホール効果測定方法により測定することができる。具体的には実施例に記載の方法で測定できる。
【００７５】
スパッタリング成膜時の酸素分圧比は０％以上４０％未満とすることが好ましい。酸素分圧比が４０％未満の条件であれば、作製した薄膜のキャリア濃度が大幅に低減することがなく、キャリア濃度が例えば１０１３ｃｍ−３未満となることを防ぐことができる。
好ましくは、酸素分圧比は０％〜３０％、特に好ましくは０％〜２０％である。
【００７６】
本発明における酸化物薄膜堆積時のスパッタガス（雰囲気）に含まれる水蒸気の分圧比、即ち、［Ｈ２Ｏ］／（［Ｈ２Ｏ］＋［希ガス］＋［その他のガス］）は、０．１〜２５％であることが好ましい。
水の分圧比が２５％以下であると、膜密度の低下を防ぐことができ、Ｉｎの５ｓ軌道の重なりを大きく保つことができ、移動度の低下を防ぐことができる。
スパッタリング時の雰囲気中の水の分圧比は０．７〜１３％がより好ましく、１〜６％が特に好ましい。
【００７７】
スパッタリングにより成膜する際の基板温度は、２５〜１２０℃であることが好ましく、さらに好ましくは２５〜１００℃、特に好ましくは２５〜９０℃である。
成膜時の基板温度が１２０℃以下であると、成膜時に導入する酸素等を十分に取り込むことができ、加熱後の薄膜のキャリア濃度の過度な増加を防ぐことができる。また、成膜時の基板温度が２５℃以上であると、薄膜の膜密度が低下せず、ＴＦＴの移動度が低下することを防ぐことができる。
【００７８】
スパッタリングによって得られた酸化物薄膜を、さらに１５０〜５００℃に１５分〜５時間保持してアニール処理を施すことが好ましい。成膜後のアニール処理温度は２００℃以上４５０℃以下であることがより好ましく、２５０℃以上３５０℃以下であることがさらに好ましい。上記アニールを施すことにより、半導体特性が得られる。
また、加熱時の雰囲気は、特に限定されるわけではないが、キャリア制御性の観点から、大気雰囲気、酸素流通雰囲気が好ましい。
酸化物薄膜の後処理アニール工程においては、酸素の存在下又は不存在下でランプアニール装置、レーザーアニール装置、熱プラズマ装置、熱風加熱装置、接触加熱装置等を用いることができる。
【００７９】
スパッタリング時におけるターゲットと基板との間の距離は、基板の成膜面に対して垂直方向に好ましくは１〜１５ｃｍであり、さらに好ましくは２〜８ｃｍである。
この距離が１ｃｍ以上であると、基板に到達するターゲット構成元素の粒子の運動エネルギーが大きくなりすぎず、良好な膜特性を得ることができる。また、膜厚及び電気特性の面内分布等を防ぐことができる。
一方、ターゲットと基板との間隔が１５ｃｍ以下であると、基板に到達するターゲット構成元素の粒子の運動エネルギーが小さくなりすぎず、緻密な膜を得ることができる。また、良好な半導体特性を得ることができる。
【００８０】
酸化物薄膜の成膜は、磁場強度が３００〜１５００ガウスの雰囲気下でスパッタリングすることが望ましい。磁場強度が３００ガウス以上であると、プラズマ密度の低下を防ぐことができ、高抵抗のスパッタリングターゲットの場合でも問題なくスパッタリングを行うことができる。一方、１５００ガウス以下であると、膜厚及び膜中の電気特性の制御性の悪化を抑制することができる。
【００８１】
気体雰囲気の圧力（スパッタ圧力）は、プラズマが安定して放電できる範囲であれば特に限定されないが、好ましくは０．１〜３．０Ｐａであり、さらに好ましくは０．１〜１．５Ｐａであり、特に好ましくは０．１〜１．０Ｐａである。スパッタ圧力が３．０Ｐａ以下であると、スパッタ粒子の平均自由工程が短くなりすぎず、薄膜密度の低下を防ぐことができる。また、スパッタ圧力が０．１Ｐａ以上であると、成膜時に膜中に微結晶が生成することを防ぐことができる。
尚、スパッタ圧力とは、アルゴン等の希ガス、水蒸気、酸素ガス等を導入した後のスパッタ開始時の系内の全圧をいう。
【００８２】
また、酸化物半導体薄膜の成膜を、次のような交流スパッタリングで行ってもよい。
真空チャンバー内に所定の間隔を置いて並設された３枚以上のターゲットに対向する位置に、基板を順次搬送し、各ターゲットに対して交流電源から負電位及び正電位を交互に印加して、ターゲット上にプラズマを発生させて基板表面上に成膜する。
このとき、交流電源からの出力の少なくとも１つを、分岐して接続された２枚以上のターゲットの間で、電位を印加するターゲットの切替を行いながら行う。即ち、上記交流電源からの出力の少なくとも１つを分岐して２枚以上のターゲットに接続し、隣り合うターゲットに異なる電位を印加しながら成膜を行う。
【００８３】
尚、交流スパッタリングによって酸化物半導体薄膜を成膜する場合も、例えば、希ガスと、水蒸気、酸素ガス及び亜酸化窒素ガスから選ばれる一以上のガスとを含有する混合気体の雰囲気下においてスパッタリングを行うことが好ましく、水蒸気を含有する混合気体の雰囲気下においてスパッタリングを行うことが特に好ましい。
ＡＣスパッタリングで成膜した場合、工業的に大面積均一性に優れた酸化物層が得られると共に、ターゲットの利用効率の向上が期待できる。
また、１辺が１ｍを超える大面積基板にスパッタ成膜する場合には、たとえば特開２００５−２９０５５０号公報記載のような大面積生産用のＡＣスパッタ装置を使用することが好ましい。
【００８４】
特開２００５−２９０５５０号公報記載のＡＣスパッタ装置は、具体的には、真空槽と、真空槽内部に配置された基板ホルダと、この基板ホルダと対向する位置に配置されたスパッタ源とを有する。図２にＡＣスパッタ装置のスパッタ源の要部を示す。スパッタ源は、複数のスパッタ部を有し、板状のターゲット３１ａ〜３１ｆをそれぞれ有し、各ターゲット３１ａ〜３１ｆのスパッタされる面をスパッタ面とすると、各スパッタ部はスパッタ面が同じ平面上に位置するように配置される。各ターゲット３１ａ〜３１ｆは長手方向を有する細長に形成され、各ターゲットは同一形状であり、スパッタ面の長手方向の縁部分（側面）が互いに所定間隔を空けて平行に配置される。従って、隣接するターゲット３１ａ〜３１ｆの側面は平行になる。
【００８５】
真空槽の外部には、交流電源１７ａ〜１７ｃが配置されており、各交流電源１７ａ〜１７ｃの２つの端子のうち、一方の端子は隣接する２つの電極のうちの一方の電極に接続され、他方の端子は他方の電極に接続されている。各交流電源１７ａ〜１７ｃの２つの端子は正負の異なる極性の電圧を出力するようになっており、ターゲット３１ａ〜３１ｆは電極に密着して取り付けられているので、隣接する２つのターゲット３１ａ〜３１ｆには互いに異なる極性の交流電圧が交流電源１７ａ〜１７ｃから印加される。従って、互いに隣接するターゲット３１ａ〜３１ｆのうち、一方が正電位に置かれる時には他方が負電位に置かれた状態になる。
【００８６】
電極のターゲット３１ａ〜３１ｆとは反対側の面には磁界形成手段４０ａ〜４０ｆが配置されている。各磁界形成手段４０ａ〜４０ｆは、外周がターゲット３１ａ〜３１ｆの外周と略等しい大きさの細長のリング状磁石と、リング状磁石の長さよりも短い棒状磁石とをそれぞれ有している。
各リング状磁石は、対応する１個のターゲット３１ａ〜３１ｆの真裏位置で、ターゲット３１ａ〜３１ｆの長手方向に対して平行に配置されている。上述したように、ターゲット３１ａ〜３１ｆは所定間隔を空けて平行配置されているので、リング状磁石もターゲット３１ａ〜３１ｆと同じ間隔を空けて配置されている。
【００８７】
ＡＣスパッタで、酸化物ターゲットを用いる場合の交流パワー密度は、３Ｗ／ｃｍ２以上２０Ｗ／ｃｍ２以下が好ましい。パワー密度が３Ｗ／ｃｍ２以上であると、成膜速度が遅くなりすぎず、生産経済性を担保できる。２０Ｗ／ｃｍ２以下であると、ターゲットの破損を抑制することができる。より好ましいパワー密度は３Ｗ／ｃｍ２〜１５Ｗ／ｃｍ２である。
ＡＣスパッタの周波数は１０ｋＨｚ〜１ＭＨｚの範囲が好ましい。１０ｋＨｚ以上であると、騒音の問題が生じない。１ＭＨｚ以下であると、プラズマが広がりすぎて所望のターゲット位置以外でスパッタが行われることを防ぐことができ、均一性を保てる。より好ましいＡＣスパッタの周波数は２０ｋＨｚ〜５００ｋＨｚである。
上記以外のスパッタリング時の条件等は、上述したものから適宜選択すればよい。
【００８８】
ＩＩＩ．薄膜トランジスタ及び表示装置
上記の酸化物薄膜は、薄膜トランジスタに使用でき、特にチャネル層として好適に使用できる。
本発明の薄膜トランジスタは、上記の酸化物薄膜をチャネル層として有していれば、その素子構成は特に限定されず、公知の各種の素子構成を採用することができる。
【００８９】
また、上記の酸化物薄膜をＴＦＴのチャネル層に用いることにより、電界効果移動度及び信頼性の高いＴＦＴが得られる。本発明のＴＦＴは、好ましくは電界効果移動度が１０ｃｍ２／Ｖｓ以上である。電界効果移動度は、実施例に記載の方法により測定することができる。
【００９０】
本発明の薄膜トランジスタにおけるチャネル層の膜厚は、通常１０〜３００ｎｍ、好ましくは２０〜２５０ｎｍ、より好ましくは３０〜２００ｎｍ、さらに好ましくは３５〜１２０ｎｍ、特に好ましくは４０〜８０ｎｍである。チャネル層の膜厚が１０ｎｍ以上であると、大面積に成膜した際でも膜厚が不均一になり難く、作製したＴＦＴの特性を面内で均一とすることができる。一方、膜厚が３００ｎｍ以下であると、成膜時間が長くなりすぎない。
【００９１】
本発明の薄膜トランジスタにおけるチャネル層は、通常、Ｎ型領域で用いられるが、Ｐ型Ｓｉ系半導体、Ｐ型酸化物半導体、Ｐ型有機半導体等の種々のＰ型半導体と組合せてＰＮ接合型トランジスタ等の各種の半導体デバイスに利用することができる。
【００９２】
本発明の薄膜トランジスタは、上記チャネル層上に保護膜を備えることが好ましい。本発明の薄膜トランジスタにおける保護膜は、少なくともＳｉＮｘを含有することが好ましい。ＳｉＮｘはＳｉＯ２と比較して緻密な膜を形成できるため、ＴＦＴの劣化抑制効果が高いという利点を有する。
【００９３】
保護膜は、ＳｉＮｘの他に例えばＳｉＯ２，Ａｌ２Ｏ３，Ｔａ２Ｏ５，ＴｉＯ２，ＭｇＯ，ＺｒＯ２，ＣｅＯ２，Ｋ２Ｏ，Ｌｉ２Ｏ，Ｎａ２Ｏ，Ｒｂ２Ｏ，Ｓｃ２Ｏ３，Ｙ２Ｏ３，ＨｆＯ２，ＣａＨｆＯ３，ＰｂＴｉ３，ＢａＴａ２Ｏ６，Ｓｍ２Ｏ３，ＳｒＴｉＯ３又はＡｌＮ等の酸化物等を含むことができる。
【００９４】
本発明のインジウム元素（Ｉｎ）、亜鉛元素（Ｚｎ）及びアルミニウム元素（Ａｌ）を含有する酸化物薄膜は、Ａｌを含有しているためＣＶＤプロセスによる耐還元性が向上し、保護膜を作製するプロセスによりバックチャネル側が還元されにくく、保護膜としてＳｉＮｘを用いることができる。
【００９５】
保護膜を形成する前に、チャネル層に対し、オゾン処理、酸素プラズマ処理、二酸化窒素プラズマ処理もしくは亜酸化窒素プラズマ処理を施すことが好ましい。このような処理は、チャネル層を形成した後、保護膜を形成する前であれば、どのタイミングで行ってもよいが、保護膜を形成する直前に行うことが望ましい。このような前処理を行うことによって、チャネル層における酸素欠陥の発生を抑制することができる。
また、ＴＦＴ駆動中に酸化物半導体膜中の水素が拡散すると、閾値電圧のシフトが起こりＴＦＴの信頼性が低下するおそれがある。チャネル層に対し、オゾン処理、酸素プラズマ処理もしくは亜酸化窒素プラズマ処理を施すことにより、薄膜構造中においてＩｎ−ＯＨの結合が安定化され酸化物半導体膜中の水素の拡散を抑制することができる。
【００９６】
薄膜トランジスタは、通常、基板、ゲート電極、ゲート絶縁層、有機半導体層（チャネル層）、ソース電極及びドレイン電極を備える。チャネル層については上述した通りであり、基板については公知の材料を用いることができる。
本発明の薄膜トランジスタにおけるゲート絶縁膜を形成する材料にも特に制限はなく、一般に用いられている材料を任意に選択できる。具体的には、例えば、ＳｉＯ２，ＳｉＮｘ，Ａｌ２Ｏ３，Ｔａ２Ｏ５，ＴｉＯ２，ＭｇＯ，ＺｒＯ２，ＣｅＯ２，Ｋ２Ｏ，Ｌｉ２Ｏ，Ｎａ２Ｏ，Ｒｂ２Ｏ，Ｓｃ２Ｏ３，Ｙ２Ｏ３，ＨｆＯ２，ＣａＨｆＯ３，ＰｂＴｉ３，ＢａＴａ２Ｏ６，ＳｒＴｉＯ３，Ｓｍ２Ｏ３，ＡｌＮ等の化合物を用いることができる。これらのなかでも、好ましくはＳｉＯ２，ＳｉＮｘ，Ａｌ２Ｏ３，Ｙ２Ｏ３，ＨｆＯ２，ＣａＨｆＯ３であり、より好ましくはＳｉＯ２，ＳｉＮｘ，ＨｆＯ２，Ａｌ２Ｏ３である。
【００９７】
ゲート絶縁膜は、例えばプラズマＣＶＤ（Ｃｈｅｍｉｃａｌ  Ｖａｐｏｒ  Ｄｅｐｏｓｉｔｉｏｎ；化学気相成長）法により形成することができる。
プラズマＣＶＤ法によりゲート絶縁膜を形成し、その上にチャネル層を成膜した場合、ゲート絶縁膜中の水素がチャネル層に拡散し、チャネル層の膜質低下やＴＦＴの信頼性低下を招くおそれがある。チャネル層の膜質低下やＴＦＴの信頼性低下を防ぐために、チャネル層を成膜する前にゲート絶縁膜に対してオゾン処理、酸素プラズマ処理、二酸化窒素プラズマ処理もしくは亜酸化窒素プラズマ処理を施すことが好ましい。このような前処理を行うことによって、チャネル層の膜質の低下やＴＦＴの信頼性低下を防ぐことができる。
尚、上記の酸化物の酸素数は、必ずしも化学量論比と一致していなくともよく、例えば、ＳｉＯ２でもＳｉＯｘでもよい。
【００９８】
ゲート絶縁膜は、異なる材料からなる２層以上の絶縁膜を積層した構造でもよい。また、ゲート絶縁膜は、結晶質、多結晶質、非晶質のいずれであってもよいが、工業的に製造しやすい多結晶質又は非晶質であることが好ましい。
【００９９】
本発明の薄膜トランジスタにおけるドレイン電極、ソース電極及びゲート電極の各電極を形成する材料に特に制限はなく、一般に用いられている材料を任意に選択することができる。例えば、ＩＴＯ，ＩＺＯ，ＺｎＯ，ＳｎＯ２等の透明電極や、Ａｌ，Ａｇ，Ｃｕ，Ｃｒ，Ｎｉ，Ｍｏ，Ａｕ，Ｔｉ，Ｔａ等の金属電極、又はこれらを含む合金の金属電極を用いることができる。
ドレイン電極、ソース電極及びゲート電極の各電極は、異なる２層以上の導電層を積層した多層構造とすることもできる。特にソース・ドレイン電極は低抵抗配線への要求が強いため、ＡｌやＣｕ等の良導体をＴｉやＭｏ等の密着性に優れた金属でサンドイッチして使用してもよい。
【０１００】
本発明の薄膜トランジスタは、電界効果型トランジスタ、論理回路、メモリ回路、差動増幅回路等各種の集積回路にも適用できる。さらに、電界効果型トランジスタ以外にも静電誘起型トランジスタ、ショットキー障壁型トランジスタ、ショットキーダイオード、抵抗素子にも適応できる。
【０１０１】
本発明の薄膜トランジスタの構成は、ボトムゲート、ボトムコンタクト、トップコンタクト等公知の構成を制限なく採用することができる。
特にボトムゲート構成が、アモルファスシリコンやＺｎＯの薄膜トランジスタに比べ高い性能が得られるので有利である。ボトムゲート構成は、製造時のマスク枚数を削減しやすく、大型ディスプレイ等の用途の製造コストを低減しやすいため好ましい。
本発明の薄膜トランジスタは、表示装置に好適に用いることができる。
【０１０２】
大面積のディスプレイ用としては、チャンネルエッチ型のボトムゲート構成の薄膜トランジスタが特に好ましい。チャンネルエッチ型のボトムゲート構成の薄膜トランジスタは、フォトリソ工程時のフォトマスクの数が少なく低コストでディスプレイ用パネルを製造できる。中でも、チャンネルエッチ型のボトムゲート構成及びトップコンタクト構成の薄膜トランジスタが移動度等の特性が良好で工業化しやすいため特に好ましい。
【実施例】
【０１０３】
実施例１〜７
［焼結体の製造］
原料粉体として下記の酸化物粉末を使用した。尚、酸化物粉末の平均粒径はレーザー回折式粒度分布測定装置ＳＡＬＤ−３００Ｖ（島津製作所製）で測定し、平均粒径はメジアン径Ｄ５０を採用した。
酸化インジウム粉：平均粒径０．９８μｍ
酸化亜鉛粉：平均粒径０．９６μｍ
酸化アルミニウム粉：平均粒径０．９８μｍ
【０１０４】
上記の粉体を、表１に示す原子比になるように秤量し、均一に微粉砕混合後、成形用バインダーを加えて造粒した。次に、この原料混合粉を金型へ均一に充填し、コールドプレス機にてプレス圧１４０ＭＰａで加圧成形した。
このようにして得た成形体を、表１に示す昇温速度、焼結温度及び焼結時間で、焼結炉で焼結して焼結体を製造した。昇温中は酸素雰囲気、その他は大気中（雰囲気）とし、降温速度は１５℃／分とした。
【０１０５】
［焼結体の評価：相対密度、バルク比抵抗、原子比］
得られた焼結体の相対密度、バルク比抵抗及び原子比を以下のように評価した。結果を表１に示す。
焼結体の相対密度をアルキメデス法により測定した。実施例１〜７の焼結体は相対密度９８％以上であることを確認した。
得られた焼結体のバルク比抵抗（導電性）を抵抗率計（三菱化学（株）製、ロレスタ）を使用して四探針法（ＪＩＳ  Ｒ  １６３７）に基づき測定した。実施例１〜７の焼結体のバルク比抵抗は、１０ｍΩｃｍ以下であった。
また、得られた焼結体についてＩＣＰ−ＡＥＳ分析を行い、表１に示す原子比であることを確認した。
【０１０６】
［焼結体の評価：結晶構造］
また、得られた焼結体についてＸ線回折測定装置（ＸＲＤ）により結晶構造を調べた。実施例１で得られた焼結体のＸ線回折チャートを図１に示す。チャートを分析した結果、実施例１の焼結体では、ＩｎＡｌＺｎ２Ｏ５のホモロガス構造とＩｎ２Ｏ３のビックスバイト構造が観測された。
【０１０７】
結晶構造はＪＣＰＤＳ（Ｊｏｉｎｔ  Ｃｏｍｍｉｔｔｅｅ  ｏｆ  Ｐｏｗｄｅｒ  Ｄｉｆｆｒａｃｔｉｏｎ  Ｓｔａｎｄａｒｄｓ）カードで確認した。
ＩｎＡｌＺｎ２Ｏ５のホモロガス構造はＪＣＰＤＳカードＮｏ．４０−０２５９であり、Ｉｎ２Ｏ３のビックスバイト構造はＪＣＰＤＳカードＮｏ．０６−０４１６である。
【０１０８】
ＸＲＤの結果から、実施例２〜７の焼結体中に関しても、ＩｎＡｌＯ３（ＺｎＯ）ｍ（ｍは０．１〜１０）で表わされるホモロガス構造化合物とＩｎ２Ｏ３で表わされるビックスバイト構造化合物が含まれることが分かった。
また、実施例３，４，７においては、ＩｎＡｌＺｎ２Ｏ５のホモロガス構造とＩｎ２Ｏ３のビックスバイト構造の他に、Ｉｎ２Ｚｎ２Ｏ５のホモロガス構造が観測された。Ｉｎ２Ｚｎ２Ｏ５のホモロガス構造はＪＣＰＤＳカードＮｏ．２０−１４４２である。
【０１０９】
実施例１〜７の焼結体では、ＩｎＡｌＯ３（ＺｎＯ）ｍ（ｍは０．１〜１０）で表わされるホモロガス構造化合物とＩｎ２Ｏ３で表わされるビックスバイト構造化合物が同時に形成されているため、焼結体密度が９８％であり、かつバルク比抵抗が１０ｍΩｃｍであることが分かった。
【０１１０】
Ｘ線回折測定の測定条件は以下の通りである。
・装置：（株）リガク製Ｕｌｔｉｍａ−ＩＩＩ
・Ｘ線：Ｃｕ−Ｋα線（波長１．５４０６Å、グラファイトモノクロメータにて単色化）
・２θ−θ反射法、連続スキャン（１．０°／分）
・サンプリング間隔：０．０２°
・スリット  ＤＳ、ＳＳ：２／３°、ＲＳ：０．６ｍｍ
【０１１１】
［焼結体の評価：Ａｌの分散］
実施例１〜７の焼結体について、電子線マイクロアナライザ（ＥＰＭＡ）測定により、得られた焼結体のＡｌの分散を調べたところ、８μｍ超のＡｌの集合体は観測されなかった。本発明の焼結体は、分散性及び均一性が極めて優れていることが分かった。
【０１１２】
ＥＰＭＡの測定条件は以下の通りである。
・装置名：日本電子株式会社ＪＸＡ−８２００
・加速電圧：１５ｋＶ
・照射電流：５０ｎＡ
・照射時間（１点当りの）：５０ｍＳ
【０１１３】
［スパッタリングターゲットの製造］
実施例１〜７で得られた焼結体の表面を平面研削盤で研削し、側辺をダイヤモンドカッターで切断し、バッキングプレートに貼り合わせ、それぞれ直径４インチのスパッタリングターゲットを作製した。また、実施例１〜３については、それぞれ幅２００ｍｍ、長さ１７００ｍｍ、厚さ１０ｍｍの６枚のターゲットをＡＣスパッタリング成膜用に作製した。
【０１１４】
［スパッタリングターゲットの評価：異常放電の有無］
得られた直径４インチのスパッタリングターゲットをＤＣスパッタリング装置に装着し、雰囲気としてアルゴンガスにＨ２Ｏガスを分圧比で２％添加した混合ガスを使用し、スパッタ圧０．４Ｐａ、基板温度を室温とし、ＤＣ出力４００Ｗにて、１０ｋＷｈ連続スパッタを行った。スパッタ中の電圧変動をデータロガーに蓄積し、異常放電の有無を確認した。結果を表１に示す。
【０１１５】
尚、上記異常放電の有無は、電圧変動をモニターして異常放電を検出することにより行った。具体的には、５分間の測定時間中に発生する電圧変動がスパッタ運転中の定常電圧の１０％以上あった場合を異常放電とした。特にスパッタ運転中の定常電圧が０．１秒間に±１０％変動する場合は、スパッタ放電の異常放電であるマイクロアークが発生しており、素子の歩留まりが低下し、量産化に適さないおそれがある。
【０１１６】
［スパッタリングターゲットの評価：ノジュール発生の有無］
また、得られた直径４インチのスパッタリングターゲットを用いて、雰囲気としてアルゴンガスに水素ガスを分圧比で３％添加した混合ガスを使用し、４０時間連続してスパッタリングを行い、ノジュールの発生の有無を確認した。
その結果、実施例１〜７のスパッタリングターゲット表面において、ノジュールは観測されなかった。
【０１１７】
尚、スパッタ条件は、スパッタ圧０．４Ｐａ、ＤＣ出力１００Ｗ、基板温度は室温とした。水素ガスは、ノジュールの発生を促進するために雰囲気ガスに添加した。
ノジュールは、スパッタリング後のターゲット表面の変化を実体顕微鏡により５０倍に拡大して観察し、視野３ｍｍ２中に発生した２０μｍ以上のノジュールについて数平均を計測する方法を採用した。発生したノジュール数を表１に示す。
【０１１８】
比較例１、２
表１に示す原子比で原料粉末を混合し、表１に示す昇温速度、焼結温度、焼結時間で焼結した他は、実施例１〜７と同様に焼結体及びスパッタリングターゲットを製造し、評価した。結果を表１に示す。
尚、比較例１については、幅２００ｍｍ、長さ１７００ｍｍ、厚さ１０ｍｍの６枚のターゲットをＡＣスパッタリング成膜用に作製した。
【０１１９】
比較例１、２のスパッタリングターゲットにおいて、スパッタ時に異常放電が発生し、ターゲット表面にはノジュールが観測された。
また、比較例１、２のターゲット（焼結体）には、ＩｎＡｌＺｎ２Ｏ５のホモロガス構造、Ｉｎ２Ｚｎ２Ｏ５のホモロガス構造及びＡｌ２Ｏ３のコランダム構造が観測された。
ＩｎＡｌＺｎ２Ｏ５のホモロガス構造はＪＣＰＤＳカードＮｏ．４０−０２５９であり、Ｉｎ２Ｚｎ２Ｏ５のホモロガス構造はＪＣＰＤＳカードＮｏ．２０−１４４２であり、Ａｌ２Ｏ３のコランダム構造はＪＣＰＤＳカードＮｏ．１０−１７３で確認することができる。
【０１２０】
比較例１，２の焼結体では、ＩｎＡｌＯ３（ＺｎＯ）ｍ（ｍは０．１〜１０）で表わされるホモロガス構造化合物とＩｎ２Ｏ３で表わされるホモロガス構造化合物が同時に観測されず、またＡｌ２Ｏ３が観測されたため、焼結体の密度が低下し、バルク抵抗が増大することが分かった。その結果、ノジュールが発生したと考えられる。
比較例１、２のスパッタリングターゲットでは、さらに焼結工程において、７００〜１４００℃における平均昇温速度を０．９℃／分超としたため、ターゲットの相対密度は９８％未満、バルク抵抗は１０ｍΩｃｍ超であった。
【０１２１】
【表１】
2014051714.tif 000003
【０１２２】
実施例８〜１４
［酸化物半導体薄膜の製造］
マグネトロンスパッタリング装置に、実施例１〜７で作製した４インチターゲットを装着し、基板としてスライドガラス（コーニング社製♯１７３７）をそれぞれ装着した。ＤＣマグネトロンスパッタリング法により、下記の条件でスライドガラス上に膜厚５０ｎｍの非晶質膜を成膜した。成膜時には、表２に示す分圧比（％）でＡｒガス、Ｏ２ガス、及びＨ２Ｏガスを導入した。形成した非晶質膜を基板ごと大気中、３００℃で６０分加熱し、酸化物半導体膜を形成した。
【０１２３】
スパッタ条件は以下の通りである。
・基板温度：２５℃
・到達圧力：８．５×１０−５Ｐａ
・雰囲気ガス：Ａｒガス、Ｏ２ガス、Ｈ２Ｏガス（分圧は表２を参照）
・スパッタ圧力（全圧）：０．４Ｐａ
・投入電力：ＤＣ１００Ｗ
・Ｓ（基板）−Ｔ（ターゲット）距離：７０ｍｍ
【０１２４】
［酸化物半導体薄膜の評価：ホール移動度、キャリア濃度、原子比］
酸化物半導体薄膜を成膜したガラス基板をＲｅｓｉＴｅｓｔ８３００型（東陽テクニカ社製）にセットし、室温でホール効果を評価した。具体的に、ホール移動度及びキャリア濃度を測定した。結果を表２に示す。尚、この評価にはホール効果測定用素子を用いた。
また、ＩＣＰ−ＡＥＳ分析により、酸化物薄膜に含まれる各元素の原子比がスパッタリングターゲットと同じであることを確認した。
【０１２５】
［酸化物半導体薄膜の評価：結晶構造］
ガラス基板上に成膜した薄膜についてＸ線回折測定装置（リガク製Ｕｌｔｉｍａ−ＩＩＩ）により結晶構造を調べた。実施例８〜１４では、薄膜堆積直後は回折ピークが観測されず非晶質であることを確認した。また、大気下で３００℃×６０分加熱処理（アニール）後も回折ピークが観測されず非晶質であることを確認した。
【０１２６】
上記ＸＲＤの測定条件は以下の通りである。
・装置：（株）リガク製Ｕｌｔｉｍａ−ＩＩＩ
・Ｘ線：Ｃｕ−Ｋα線（波長１．５４０６Å、グラファイトモノクロメータにて単色化）
・２θ−θ反射法、連続スキャン（１．０°／分）
・サンプリング間隔：０．０２°
・スリット  ＤＳ、ＳＳ：２／３°、ＲＳ：０．６ｍｍ
【０１２７】
［薄膜トランジスタの製造］
基板として、膜厚１００ｎｍの熱酸化膜付きの導電性シリコン基板を使用した。熱酸化膜がゲート絶縁膜として機能し、導電性シリコン部がゲート電極として機能する。
ゲート絶縁膜上に表２に示す条件でスパッタ成膜し、膜厚５０ｎｍの非晶質薄膜を作製した。レジストとしてＯＦＰＲ♯８００（東京応化工業株式会社製）を使用し、塗布、プレベーク（８０℃、５分）、露光した。現像後、ポストベーク（１２０℃、５分）し、シュウ酸にてエッチングし、所望の形状にパターニングした。その後熱風加熱炉内にて３００℃で６０分加熱処理（アニール処理）を行った。
【０１２８】
その後、リフトオフ法によりＭｏ（１００ｎｍ）をスパッタ成膜により成膜し、ソース／ドレイン電極を所望の形状にパターニングした。さらに表２に示すように保護膜を形成する前段階の処理として、酸化物半導体膜に対し、亜酸化窒素プラズマ処理を施した。その後、プラズマＣＶＤ法（ＰＥＣＶＤ）にてＳｉＯｘを成膜して保護膜とした。フッ酸を用いてコンタクトホールを開口し、薄膜トランジスタを作製した。
【０１２９】
［薄膜トランジスタの評価：電界効果移動度、Ｓ値、閾値電圧］
得られた薄膜トランジスタについて、電界効果移動度（μ）、閾値電圧（Ｖｔｈ）及びＳ値を評価した。これらの特性値は、半導体パラメーターアナライザー（ケースレーインスツルメンツ株式会社製４２００ＳＣＳ）を用い、室温、遮光環境下（シールドボックス内）で測定した。
また、盛装したトランジスタについて、ドレイン電圧（Ｖｄ）を１Ｖ及びゲート電圧（Ｖｇ）を−１５〜２０Ｖとして伝達特性を評価した。結果を表２に示す。尚、電界効果移動度（μ）は、線形移動度から算出し、Ｖｇ−μの最大値で定義した。
【０１３０】
［薄膜トランジスタの評価：ストレス試験］
次に、本発明のＴＦＴに対し、ＤＣバイアスストレス試験を行った。表２に、Ｖｇ＝１５Ｖ、Ｖｄ＝１５ＶのＤＣストレス（ストレス温度８０℃下）を１００００秒印加した前後における、本発明の典型的なＴＦＴトランスファ特性の変化を示す。本発明のＴＦＴでは閾値電圧の変動が非常に小さく、ＤＣストレスに対して影響を受けにくい、即ち信頼性が高いことが分かる。
【０１３１】
比較例３、４
［酸化物半導体薄膜、薄膜トランジスタの製造、評価］
比較例１、２で作製した４インチターゲットを用いてスパッタ条件、加熱（アニーリング）処理条件及び保護膜形成前処理を、表２に記載のものとした他は実施例８〜１４と同様にして酸化物半導体薄膜、薄膜評価用素子及び薄膜トランジスタを作製し、評価した。結果を表２に示す。
表２に示すように、比較例３，４の素子は電界効果移動度が１０ｃｍ２／Ｖｓ未満であり、実施例８〜１４と比べて大幅に低いことが分かる。また、ＤＣバイアスストレス試験において、比較例３、４の素子は閾値電圧が１Ｖ以上変動し、著しい特性の劣化が生じた。
【０１３２】
【表２−１】
2014051714.tif 000004
【表２−２】
2014051714.tif 000005
【０１３３】
実施例１５〜１７
［酸化物半導体薄膜、薄膜トランジスタの製造・評価］
スパッタリングを、表３に示す条件でＡＣスパッタリングにより行い、下記条件で非晶質膜を成膜し、加熱処理を行い、ソース・ドレインパターニングをドライエッチングで行った他は、実施例８〜１４と同様にして酸化物半導体薄膜、薄膜評価用素子及び薄膜トランジスタを作製し、評価した。結果を表３に示す。
ＩＣＰ−ＡＥＳ分析により、酸化物薄膜に含まれる各元素の原子比がスパッタリングターゲットと同じであることを確認した。
【０１３４】
ＡＣスパッタリングは、具体的に、特開２００５−２９０５５０号公報に開示された、図２に示す装置を用いて行った。
実施例１〜３で作製した幅２００ｍｍ、長さ１７００ｍｍ、厚さ１０ｍｍの６枚のターゲット３１ａ〜３１ｆを用い、各ターゲット３１ａ〜３１ｆを基板の幅方向に平行に、距離が２ｍｍになるように配置した。磁界形成手段４０ａ〜４０ｆの幅はターゲット３１ａ〜３１ｆと同じ２００ｍｍであった。ガス供給系からスパッタガスであるＡｒ、Ｈ２Ｏ及び／又はＯ２をそれぞれ系内に導入した。
【０１３５】
例えば実施例１５では、成膜雰囲気は０．５Ｐａ、交流電源のパワーは３Ｗ／ｃｍ２（＝１０．２ｋＷ／３４００ｃｍ２）とし、周波数は１０ｋＨｚとした。
以上の条件で成膜速度を調べるために１０秒成膜し、得られた薄膜の膜厚を測定すると１０ｎｍであった。成膜速度は６０ｎｍ／分と高速であり、量産に適している。また、このようにして得られた膜厚５０ｎｍの薄膜付きガラス基板を電気炉に入れ、空気中３００℃、６０分（大気雰囲気下）の条件で熱処理後、１ｃｍ２のサイズに切出し、４探針法によるホール測定を行った。その結果、キャリア濃度が１．８０×１０１７ｃｍ−３となり、十分半導体化していることが確認できた。また、ＸＲＤ測定から薄膜堆積直後は非晶質であり、空気中３００℃、６０分後も非晶質であることを確認した。
【０１３６】
比較例５
比較例１で作製した幅２００ｍｍ、長さ１７００ｍｍ、厚さ１０ｍｍの６枚のターゲットを用いて、スパッタ条件を、表３に記載のものに変更した他は実施例１５〜１７と同様にして酸化物半導体薄膜、薄膜評価用素子及び薄膜トランジスタを作製し、評価した。結果を表３に示す。
表３に示すように、比較例５の素子は電界効果移動度が１０ｃｍ２／Ｖｓ未満であり、実施例１５〜１７と比べて大幅に電界効果移動度が低いことが分かる。
【０１３７】
【表３】
2014051714.tif 000006
【産業上の利用可能性】
【０１３８】
本発明の薄膜トランジスタは、表示装置、特に大面積のディスプレイ用として用いることができる。
【符号の説明】
【０１３９】
３１ａ〜３１ｆ：ターゲット
４０ａ〜４０ｆ：磁界形成手段
１７ａ〜１７ｃ：交流電源
【図１】
2014051714.tif 000007
【図２】
2014051714.tif 000008